(57)【要約】【課題】  本発明は、耐候性、耐摩耗性、塗膜の密着性に優れ、しかも熱曲げしてもクラックの発生しにくい熱成形性を備えた紫外線硬化型塗料を提供することを目的とする。【解決手段】  本発明の紫外線硬化型塗料は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー、多官能ウレタンアクリレートオリゴマー、および多官能および／あるいは単官能アクリレートモノマーを含有し、平均官能基数が２．４〜４．８である紫外線硬化型樹脂（Ａ）と、不飽和二重結合を有する紫外線吸収剤および/あるいは光安定剤を共重合成分として得られるアクリル系ポリマー（Ｂ）とを含有し、（Ａ）と（Ｂ）との重量比（Ａ）／（Ｂ）を、６０／４０〜９５／５とすることによって得られる。【選択図】なし【特許請求の範囲】
【請求項１】
ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー、多官能ウレタンアクリレートオリゴマー、および多官能および／あるいは単官能アクリレートモノマーを含有し、平均官能基数が２．４〜４．８である紫外線硬化型樹脂（Ａ）と、不飽和二重結合を有する紫外線吸収剤および／あるいは光安定剤を共重合成分として得られるアクリル系ポリマー（Ｂ）とを含有し、（Ａ）と（Ｂ）との重量比（Ａ）／（Ｂ）が、６０／４０〜９５／５であることを特徴とする紫外線硬化型塗料。
【発明の詳細な説明】
【技術分野】
【０００１】
本発明は紫外線硬化型塗料、とくにプラスチック材料に塗布することにより、耐候性、耐摩耗性を付与し、さらに熱曲げしたときにもクラックが生じにくい熱成形性を付与することのできる紫外線硬化型塗料に関する。
【背景技術】
【０００２】
各種透明プラスチック材料は、その軽量性、透明性、加工性および割れにくさと割れた場合の安全性の観点から、とくにスポーツゴーグル、ヘルメットシールド、風防、安全メガネ、安全シールドなどの人体の保護具用途、また各種表示機器や計器カバー、レンズ、センサーカバーなどの産業用途、住宅店舗における間仕切りやショーケースなどの住設用途、自動車、鉄道車両などの間仕切りや棚、計器カバー、窓などの輸送関連用途に用いられている。しかしながら、これらプラスチック材料はガラスに比べ耐摩耗性に劣るという欠点がある。
【０００３】
この欠点を解消するため、従来から種々の表面改質に関する検討が行われてきた。例えば、ポリオルガノシロキサン系、メラミン系などの熱硬化性樹脂をプラスチック材料表面にコーティングする方法がある。しかし、これら方法によって得られた塗膜は、例えばゴーグル、ヘルメットシールドとして利用するための熱成形とくに熱曲げ成形ができないといった欠点があり、また耐摩耗性も低く、実用上問題がある。また、紫外線硬化型のコーティングの提案もなされているが、この方法によって得られた塗膜は熱硬化型コーティングに比べ、耐久性や耐摩耗性が良好なものの、熱成形性が十分でなく、とくに成形時にクラックが発生するといった問題がある。
【０００４】
近年、この欠点を解決すべく、熱成形可能な紫外線硬化型コーティングが提案されている。例えば、２官能アクリレートモノマーを増加することで塗料全体の架橋密度を下げ、熱成形性を向上させる方法である（特許文献１〜３参照）。しかし、この方法で得られた塗膜は、熱成形性は向上するものの、耐摩耗性が著しく低下するという問題がある。
【０００５】
また、紫外線硬化型ハードコートに一般的に使用されているジペンタエリスリトールヘキサアクリレート（ＤＰＨＡ）と芳香族２官能ポリエステル系ウレタンアクリレートとを組み合わせることの提案もなされているが（特許文献４参照）、この方法で得られた塗膜は耐摩耗性が不充分であり、構造的にも柔軟でないため、熱成形時や打ち抜き時などにクラックが生じてしまうという問題がある。また、耐候性の点でも、屋外での長期使用において硬化塗膜の剥離あるいは変色がみられるといった問題がある。
【特許文献１】特開平０２−００３４０８
【特許文献２】特開平０２−２４８４６９
【特許文献３】特開平１０−０３６５４０
【特許文献４】特開平１１−３４２４６０
【発明の開示】
【発明が解決しようとする課題】
【０００６】
本発明は、上記問題を解決し、耐候性、耐摩耗性、塗膜の密着性に優れ、しかも熱曲げしてもクラックの発生しにくい熱成形性を有す紫外線硬化型塗料を提供することを目的とする。
【課題を解決するための手段】
【０００７】
本発明者は、特定の２官能ウレタンアクリレートオリゴマー、多官能ウレタンアクリレートオリゴマー、および多官能および／あるいは単官能アクリレートモノマーとを特定の官能基数となるように調整した紫外線硬化型樹脂と、紫外線吸収剤を共重合成分として得られるアクリル系ポリマーとを特定比率に配合し、これを紫外線硬化型塗料とすることにより、上記の目的を達成できることを見出したものである。
【０００８】
すなわち、本発明は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー、多官能ウレタンアクリレートオリゴマー、および多官能および／あるいは単官能アクリレートモノマーを含有し、平均官能基数が２．４〜４．８である紫外線硬化型樹脂（Ａ）と、不飽和二重結合を有する紫外線吸収剤および／あるいは光安定剤を共重合成分として得られるアクリル系ポリマー（Ｂ）とを含有し、（Ａ）と（Ｂ）との重量比（Ａ）／（Ｂ）が、６０／４０〜９５／５であることを特徴とする紫外線硬化型塗料を要旨とする。
【発明の効果】
【０００９】
本発明の紫外線硬化型塗料は、ポリエーテルポリオールと直鎖脂肪族あるいは脂環式ジイソシアネートとを反応させて得られるイソシアネート化合物と水酸基を有するアクリレートモノマーとの反応生成物である２官能ウレタンアクリレートオリゴマー、多官能ウレタンアクリレートオリゴマー、および多官能および／あるいは単官能アクリレートモノマーを含有し、平均官能基数が２．４〜４．８である紫外線硬化型樹脂（Ａ）と、不飽和二重結合を有する紫外線吸収剤および/あるいは光安定剤を共重合成分として得られるアクリル系ポリマー（Ｂ）とを含有し、（Ａ）と（Ｂ）との重量比（Ａ）／（Ｂ）を、６０／４０〜９５／５の範囲に特定することにより、耐候性、耐摩耗性、塗膜の密着性に優れるとともに、熱曲げしてもクラックが発生しにくい熱成形性を有すものとなるといった効果を奏する。
【発明を実施するための最良の形態】
【００１０】
以下、本発明の紫外線硬化型塗料を説明するに当たり、まず、紫外線硬化型樹脂（Ａ）における各成分ついて、説明する。
【００１１】
＜２官能ウレタンアクリレートオリゴマー＞
本発明の２官能ウレタンアクリレートオリゴマーは、ポリエーテルポリオールと直鎖脂肪族あるいは脂環式ジイソシアネートとを反応させて得られるイソシアネート化合物と水酸基を有するアクリレートモノマーとを互いに反応させて得ることができる。
【００１２】
ポリエーテルポリオールとしては、ポリエチレンオキシド、ポリプロピレンオキシド、エチレンオキシド−プロピレンオキシドランダム共重合体が挙げられ、なかでも数平均分子量が４００以上のものが望ましい。４００未満では、充分な熱成形性が得られない可能性があるからである。
【００１３】
直鎖脂肪族ジイソシアネートとしては、ヘキサメチレンジイソシアネートが挙げられる。脂環式ジイソシアネートとしては、イソホロンジイソシアネート、水添キシリレンジイソシアネート、水添トリレンジイソシアネート、水添メチレンジフェニルジイソシアネートなどが挙げられる。なお耐摩耗性の維持の点からは脂環式ジイソシアネートが好ましい。
【００１４】
水酸基を有するアクリレートモノマーとしては、２−ヒドロキシエチルアクリレート、２−ヒドロキシプロピルアクリレート、２−ヒドロキシブチルアクリレート、３−ヒドロキシブチルアクリレート、ポリエチレングリコールモノアクリレートを挙げることができる。
【００１５】
＜多官能ウレタンアクリレートオリゴマー＞
本発明で用いられる多官能ウレタンアクリレートオリゴマーは、ポリオールとジイソシアネートとを反応させて得られるイソシアネート化合物と水酸基を有するアクリレートモノマーとの反応生成物である。
【００１６】
ポリオールとしては、ポリエステルポリオール、ポリエーテルポリオール、ポリカーボネートポリオールが挙げられる。
【００１７】
ポリエステルポリオールの製造方法はとくに限定されず、公知の製造方法を採用し得る。例えば、ジオールとジカルボン酸もしくはジカルボン酸クロライドとを重縮合反応させても、ジオールまたはジカルボン酸をエステル化して、エステル交換反応させてもよい。
【００１８】
ジカルボン酸としては、アジピン酸、コハク酸、グルタル酸、ピメリン酸、セバシン酸、アゼライン酸、マレイン酸、テレフタル酸、イソフタル酸、フタル酸など、ジオールとしてはエチレングリコール、１，４−ブタンジオール、１，６−ヘキサンジオール、ジエチレングリコール、ジプロピレングリコール、トリエチレングリコール、テトラエチレングリコール、トリプロピレングリコール、テトラプロピレングリコールなどが用いられる。
【００１９】
ポリエーテルポリオールとしては、ポリエチレンオキシド、ポリプロピレンオキシド、エチレンオキシド−プロピレンオキシドランダム共重合が用いられる。
【００２０】
ポリカーボネートジオールとしては、１，４−ブタンジオール、１，６−へキサンジオール、エチレングリコール、プロピレングリコール、ジエチレングリコール、トリエチレングリコール、１，２−プロピレングリコール、１，３−プロピレングリコール、ジプロピレングリコール、２−エチル−１，３−ヘキサンジオール、１，５−ペンタンジオール、３−メチル−１，５−ペンタンジオール、１，４−シクロヘキサンジオール、ポリオキシエチレングリコールなどが用いられ、１種でも２種以上を併用しても良い。
【００２１】
ジイソシアネートとしては、直鎖式あるいは環式の脂肪族ジイソシアネートが用いられる。代表的なものとしては、ヘキサメチレンジイソシアネート、イソホロンジイソシアネート、ジシクロヘキシルメタンジイソシアネート、水添トリレンジイソシアネート、水添キシリレンジイソシアネートが挙げられる。
【００２２】
水酸基を有するアクリレートモノマーとしては、トリメチロールプロパントリアクリレート、ペンタエリスリトールトリアクリレート、ジペンタエリスリトールトリアクリレートが挙げられる。
【００２３】
＜多官能および／あるいは単官能アクリレートモノマー＞
本発明に用いられる多官能アクリレートとしては、ジプロピレングリコールジアクリレート、１，６−ヘキサンジオールジアクリレート、トリプロピレングリコールジアクリレート、ジメチロールジシクロペンタンジアクリレート、１，９−ノナンジオールジアクリレート、１，１０−デカンジオールジアクリレート、２−メチル−１，８−オクタンジオールジアクリレート、トリシクロデカンジメタノールジアクリレート、エチレンオキサイドの平均付加モル数が４−１０であるエトキシ化シクロヘキサンジメタノールジアクリレート、ジペンタエリスリトールヘキサアクリレート、ペンタエリスリトールトリアクリレートが挙げられる。単官能アクリレートモノマーとしては、イソボリニルアクリレート、イソステアリルアクリレート、オクチルアクリレート、デシルアクリレートが挙げられる。これらアクリレートモノマーは、１種でも良いし、２種以上を併用しても良い。
【００２４】
本発明の紫外線硬化型樹脂（Ａ）は、２官能ウレタンアクリレートオリゴマー、多官能ウレタンアクリレートオリゴマー、および多官能および／あるいは単官能アクリレートモノマーを含有させて得られる。本発明では、これら成分における平均官能基数は２．４〜４．８である必要がある。すなわち、この範囲にすることにより塗膜に耐候性、耐摩耗性および熱成形性を充分に付与することができる。一方、これを逸脱する紫外線硬化樹脂（Ａ）の平均官能基数が２．４未満の場合には充分な耐摩耗性を付与することができず、平均官能基数が４．８より高い場合には充分な熱成形性を付与することができない。
【００２５】
本発明のアクリル系ポリマー（Ｂ）は、不飽和二重結合を有する紫外線吸収剤および／あるいは光安定剤を共重合成分としてアクリル系モノマーと共重合させて得られるものである。不飽和二重結合を有する紫外線吸収剤としては、ベンゾトリアゾール系、ベンゾフェノン系、ベンゾフェノレート系などが挙げられ、不飽和二重結合を有する光安定剤としてはヒンダードアミン系などが挙げられる。これら各共重合成分は不飽和二重結合を有しているものであれば、基本構造はとくに限定されるものではなく、従来公知のものを制限なく用いることができる。
【００２６】
アクリル系モノマーとしては、紫外線吸収剤および／あるいは光安定剤を有する不飽和二重結合と反応可能なモノマーであり、その種類はとくに限定されるものではなく、例えば、（メタ）アクリル酸、メチル（メタ）アクリレート、エチル（メタ）アクリレート、プロピル（メタ）アクリレート、ブチル（メタ）アクリレート、イソブチル（メタ）アクリレートなどの直鎖状または分枝鎖状のアルキル基を有すもの、シクロヘキシル（メタ）アクリレート、メチルシクロヘキシル（メタ）アクリレートなどの脂環式炭化水素基を有すもの、ボルニル（メタ）アクリレートやイソボニル（メタ）アクリレートなどの多環式炭化水素基を有すものが挙げられ、そのなかでも望ましくはメチル（メタ）アクリレートである。
【００２７】
紫外線吸収剤および／あるいは光安定剤は、アクリル系ポリマー（Ｂ）中にモノマーの重量比で１０〜９０％の割合で含有されることが好ましい。１０％未満では充分な耐候性を示さない場合があり、９０％を超えると成形不良が生じる場合があるからである。
【００２８】
アクリル系ポリマー（Ｂ）は、紫外線吸収剤および／あるいは光安定剤とアクリル系モノマーとを従来公知の重合法、例えば溶液重合法、分散重合法、懸濁重合法、乳化重合法などにより得ることができる。
【００２９】
本発明の紫外線硬化型塗料は、これら紫外線硬化型樹脂（Ａ）とアクリル系ポリマー（Ｂ）とを重量比（Ａ）／（Ｂ）として、６０／４０〜９５／５、より好ましくは７０／３０〜９０／１０の範囲で、それぞれ含有させることによって得ることができる。このとき、（Ｂ）の比率が４０％を超えると、充分に耐摩耗性を付与することができず、塗膜の密着性にも劣る。逆に（Ｂ）の比率が５％未満であると、充分に耐候性を付与することができない。
【００３０】
本発明の紫外線硬化型塗料には、上記成分とは別に紫外線吸収剤および／または光安定剤を添加してもよい。例えば、紫外線吸収剤としては、ベンゾトリアゾール系、ヒドロキシフェニルトリアジン系などを、光安定剤としてはヒンダードアミン系などを、単独でもしくは組み合わせて用いることができる。紫外線吸収剤は、紫外線硬化型塗料１００重量部に対し１０重量部以下、好ましくは２〜４重量部添加されるのが望ましい。１０重量部を超えると硬化塗膜の着色や密着不良が生じる場合があるからである。また、光安定剤は２重量部以下、好ましくは１重量部以下添加されるのが望ましい。２重量部を超えると塗膜の密着不良が生じる場合があるからである。
【００３１】
本発明の紫外線硬化型塗料は、プラスチックシートなどの基材へ塗布するに当たり、塗膜の基材への濡れ性や均一性、表面の平滑性および硬化した塗膜の表面スリップ性が得られることを考慮して、シリコーン系、アクリル共重合物系などの表面調整剤が添加されるのが好ましい。
【００３２】
シリコーン系表面調整剤としては、ポリジメチルシロキサンや、これを変性した変性シリコーン系のものを使用することができる。変性シリコーン系としてはポリエーテル変性体、アルキル変性体、ポリエステル変性体などが好ましく、とくにポリエーテル変性体が好ましい。また、これらを組み合わせて使用することも可能である。
【００３３】
本発明の紫外線硬化型塗料のプラスチックシートなど基材への塗布は、溶剤で希釈した後、ロールーコーター、フローコーター、スプレーコーター、カーテンフローコーター、ディップコーター、スリットダイコーターなどの常套の方法によりなされる。そのとき塗膜の厚みは１〜１５μm程度にされるのが好ましい。膜厚を１５μmより厚くすると、熱成形性が低下してくるからである。
【００３４】
本発明の紫外線硬化型塗料を硬化させるには、例えば基材に本発明の紫外線硬化型塗料を塗布した後、該基材および雰囲気の温度を上げ、充分に希釈溶剤を蒸発させ、しかる後に紫外線を照射させて行なうことができる。紫外線照射には、一般の有電極型や無電極型の高圧紫外線灯やメタルハライドランプが使用可能である。
【００３５】
本発明の紫外線硬化型塗料が塗布される基材としては、一般の透明プラスチックシートが適用可能ではあるが、本発明の用途として想定するスポーツゴーグル、ヘルメットシールド、安全メガネ、風防、安全シールドなどの人体の保護具用途、また各種表示機器や計器カバー、レンズ、センサーカバーなどの産業用途、住宅店舗における間仕切りやショーケースなどの住設用途、自動車、鉄道車両などの間仕切りや棚、計器カバー、窓などの輸送関連用途においては、ポリカーボネート樹脂がその軽量性、透明性、加工性および割れにくさと割れた場合の安全性の観点から好ましい。もちろん、その他の透明なプラスチック、例えばポリメチルメタクリレート、ポリエチレンテレフタレート、ポリ塩化ビニルなども適用可能である。
【実施例】
【００３６】
＜２官能ウレタンアクリレートオリゴマーの調整＞
（１）温度計、攪拌機、不活性ガス導入口、空気導入口及び還流冷却器を備えた１リットルの四つ口フラスコに水添トリレンジイソシアネート１５０部と数平均分子量６００のポリオキシプロピレンジオール３００部を仕込み、窒素雰囲気下８０℃で５時間反応させた。その後、４０℃まで冷却し、つぎに２−ヒドロキシエチルアクリレートを１５０部加え、空気雰囲気下８０℃で４時間反応させ、２官能ウレタンアクリレートオリゴマー（１）を得た。
（２）上記水添トリレンジイソシアネートの替わりに芳香族ジイソシアネートであるトリレンジイソシアネートを用いて同様の操作をおこない２官能ウレタンアクリレートオリゴマー（２）を得た。
（３）アジピン酸と１，６−ヘキサンジオールから成るポリエステルジオールと水添トリレンジイソシアネートと反応後、２−ヒドロキシプロピルアクリレートを反応させてウレタンアクリレート（３）を得た。
【００３７】
＜アクリル系ポリマーの調整＞
温度計、攪拌機、不活性ガス導入口、空気導入口及び還流冷却器を備えた１リットルの四つ口フラスコに２−[２−ヒドロキシ−５−メテクリロイルオキシエチル]フェニル]−２Ｈ−ベンゾトリアゾール１８部、４−メタクリロイルオキシ−１、２、２、６、６−ペンタメチルピペリジン２部、メチルメタクリレート８０部、プロピレングリコールモノメチルエーテル１２０部仕込み、窒素雰囲気下攪拌しながら９０℃に加熱した。開始剤としてｔ−ブチルパーオキシ−２−エチルヘキサノエート０．５部及びプロピレングリコールモノメチルエーテル３０部の混合物を２時間かけて仕込み物に滴下し、滴下後さらに２時間加熱した。次いで１２０℃に昇温して１時間加熱して、アクリル系ポリマーの４０％溶液を得た。
【００３８】
＜実施例１〜５、比較例１〜２、５〜６＞
紫外線硬化型樹脂（Ａ）として、２官能ウレタンアクリレートオリゴマー（１）、脂肪族イソシアネート系６官能ウレタンアクリレート（商品名：EB１２９０、ダイセルユーシービー社製）、２官能アクリレートモノマーとして１，６−ヘキサンジオールジアクリレートをそれぞれ用意した。これら総成分における平均官能基数は表１、表２に示す通りである。
【００３９】
つぎに、上記で得た各樹脂成分とアクリル系ポリマーとを表１、表２に示す通りに配合し、これらが溶液中に２０重量％となるように、極性希釈溶剤で希釈した。この際、予めイソプロピルアルコールに溶解させた光重合開始剤（１−ヒドロキシシクロヘキシルフェニルケトン、商品名：イルガキュア１８４（チバ・スペシャルティケミカルズ社製））を固形分比４重量％となるように極性希釈溶剤の一部として添加した。さらに、全溶液１００重量部に対し、１．２５重量部のシリコン系表面調整剤（ポリエーテル変性ポリジメチルシロキサン溶液、商品名：ＢＹＫ−３０６、ビックケミー社製）を添加した。得られた溶液は充分に攪拌混合した後、密閉容器に保存した。
【００４０】
つぎに、基材として板厚１．５mmのポリカーボネートシート（筒中プラスチック工業株式会社製「ポリカエース」）を準備し、上記溶液を金属製バーコーターを用いて、乾燥膜厚が１０μｍとなるように基材に塗布した。次いで、該溶液が塗布されたポリカーボネートシートを６０℃の熱風循環型オーブンに入れ、１０分間乾燥した。乾燥後、１６０Ｗ／cmメタルハライドランプ（ウシオ電機株式会社製）を用い、距離１５cmとし速度１．５ｍ／分のコンベアにて、塗布乾燥したポリカーボネートシートに紫外線照射を行い、塗膜を硬化させた。得られたシートを試料として、つぎの評価を行った。その結果を表１、表２に示す。
【００４１】
＜耐候性＞
ＪＩＳ  Ｋ５６００に準じて、カーボンアーク式サンシャインウエザオメーターにて、促進試験を行い、１０００時間後の外観、黄変度（△YI）を次のように評価した。
◎：塗膜に剥離やくもりなどの発生がなく、△YIが３以下であるもの
○：塗膜に剥離やくもりなどの発生がなく、△YIが３以上７以下であるもの
△：塗膜に剥離やくもりなどの発生がなく、△YIが７以上であるもの
×：外観、△YIで実用上問題があるもの
＜耐摩耗性＞
ＡＳＴＭ  Ｄ１０４４に準じて、テーバー式摩耗試験（ＣＳ１０Ｆ摩耗輪、荷重５００ｇ、１００回転）を行い、発生したヘーズにより次のように評価した。
◎：ヘーズの変化（ΔＨ）が５％未満／非常に優れた耐摩耗性
○ ：ΔＨが５％以上７％以下／優れた耐摩耗性
△：ΔＨが７％以上１０％以下／やや実用上不十分な耐摩耗性
×：ΔＨが１０％超／実用上不十分な耐摩耗性
＜熱成形性＞
試料を１７０℃設定の熱風循環型オーブンで７分間加熱し軟化させ、取り出した直後に塗膜面を外側にして半径１０mmの木製円柱にネル布を介して添わせ、試料が室温付近に冷却されるまでそのままに保つことで単曲面成形をおこない、その後、外観を観察し、次のように評価した。
○：クラックや塗膜剥離の発生および外観の変化が無い（熱成形性が良好）
×：クラックや塗膜剥離の発生または白濁や表面の肌が荒れるなど外観の変化が発生する（熱成形性が劣る）
＜塗膜の密着性＞
沸騰水中に試料を６０分浸した後、水分をふき取り、室温中で２時間以上乾燥させた後で、碁盤目テープ剥離試験（ＪＩＳ  Ｋ５６００に準拠）を行い次のように評価した。
○：２５マス／２５マス中（強い密着性を有する）
×：２５マス未満／２５マス中（実用上問題となる）
【００４２】
＜比較例３＞
実施例２における２官能ウレタンアクリレートオリゴマー（1）に替えて、2官能ウレタンアクリレートオリゴマー（２）を用い、実施例２と同様の操作をした。評価結果を表２に示す。
【００４３】
＜比較例４＞
実施例２における２官能ウレタンアクリレートオリゴマー（1）に替えて、2官能ウレタンアクリレートオリゴマー（３）を用い、実施例２と同様の操作をした。評価結果を表２に示す。
【表１】
2007284485.tif 000002
【表２】
2007284485.tif 000003
【００４４】
表１の結果より、本発明の範囲の通りに配合した実施例１〜５においては、耐候性、耐摩耗性、塗膜の密着性、および熱成形性ともに良好な結果を示している。一方、表２の結果より、アクリル系ポリマーの配合量が本発明の範囲に満たない比較例１では、耐候性が不十分である結果となっている。また、アクリル系ポリマーの配合量が本発明の範囲を超過する比較例２では、充分に耐摩耗性が付与できない結果となっており、また塗膜の密着性にも劣った結果となっている。また、芳香族ジイソシアネートであるトリレンジイソシアネートを用いて得られた２官能ウレタンアクリレートオリゴマー（２）を用いた本発明の範囲外である比較例３では、耐候性が劣る結果となっている。また、アジピン酸と１，６−ヘキサンジオールから成るポリエステルジオールと水添トリレンジイソシアネートと反応後、２−ヒドロキシプロピルアクリレートを反応させて得られたウレタンアクリレート（３）を用いた本発明の範囲外である比較例４においては、比較例３同様、耐候性が劣る結果となっている。また平均官能基数が本発明の範囲に満たない本発明の範囲外である比較例５では、耐摩耗性が不十分である結果となっている。また、平均官能基数が本発明の範囲に満たない本発明の範囲外である比較例６では、耐候性が不十分である結果となっている。